(57)【要約】  積層体作製工程と、処理工程と、ガラス基板２と支持ガラス基板３とを剥離させて分離させる剥離工程とを含んだガラス基板の製造方法において、更に剥離工程が、両基板２，３を部分的に剥離させた剥離起点部４を形成する剥離起点部形成工程を含み、剥離起点部形成工程では、短辺部２ｙの端部２ｙａを始点として両基板２，３を順次に剥離させ、短辺部２ｙの全長に沿って両基板２，３を剥離させた剥離起点部４を形成するようにした。
2019059057.tif 000002
【特許請求の範囲】
【請求項１】
可撓性を有するガラスフィルムと支持ガラス基板とを重ね合わせて積層体を作製する積層体作製工程と、前記積層体における前記ガラスフィルムに対して電子デバイス材を形成する処理を施してガラス基板とする処理工程と、前記ガラス基板と前記支持ガラス基板との両基板を剥離させて分離させる剥離工程とを含んだガラス基板の製造方法であって、
更に前記剥離工程が、前記両基板を部分的に剥離させた剥離起点部を形成する剥離起点部形成工程を含み、
前記剥離起点部形成工程では、前記ガラス基板の外周端に備わった辺部の端部を始点として前記両基板を前記辺部に沿って順次に剥離させることで、前記辺部の全長に沿って前記両基板を部分的に剥離させた前記剥離起点部を形成することを特徴とするガラス基板の製造方法。
【請求項２】
更に前記剥離工程が、前記両基板が剥離済の箇所と未剥離の箇所との境界となる剥離境界線を剥離方向に進行させることで、前記剥離起点部を起点として前記両基板の剥離を進展させる剥離進展工程を含み、
前記剥離進展工程では、前記辺部と前記剥離境界線とが並列に延びた状態を維持しつつ剥離を進展させることを特徴とする請求項１に記載のガラス基板の製造方法。
【請求項３】
前記剥離起点部形成工程では、前記両基板の一方を吸着した状態で他方から離反する離反方向に移動可能な複数の起点形成用吸着パッドを一列に並べて配置し、該複数の起点形成用吸着パッドをその並びに倣って順番に前記離反方向に移動させることで、前記剥離起点部を形成することを特徴とする請求項２に記載のガラス基板の製造方法。
【請求項４】
前記剥離起点部形成工程では、前記辺部の両端部のうちの一端のみを前記剥離起点部の前記始点とすると共に、前記辺部の一端側に配置した前記起点形成用吸着パッドから他端側に配置した前記起点形成用吸着パッドへと順番に前記離反方向に移動させることを特徴とする請求項３に記載のガラス基板の製造方法。
【請求項５】
前記剥離進展工程では、前記複数の起点形成用吸着パッドに対して前記剥離方向の下流側にて、前記両基板の一方を吸着した状態で他方から離反する離反方向に移動可能な複数の剥離進展用吸着パッドを前記剥離方向に並べて配置し、該複数の剥離進展用吸着パッドをその並びに倣って順番に前記離反方向に移動させることで、前記両基板の剥離を進展させることを特徴とする請求項３又は４に記載のガラス基板の製造方法。
【請求項６】
前記起点形成用吸着パッドにおける吸着部の面積を、前記剥離進展用吸着パッドにおける吸着部の面積よりも小さくすることを特徴とする請求項５に記載のガラス基板の製造方法。
【請求項７】
前記剥離進展用吸着パッドとして、前記両基板の一方における前記辺部に沿う方向の略全幅を吸着可能な単一の吸着パッドを用いることを特徴とする請求項６に記載のガラス基板の製造方法。
【請求項８】
前記ガラス基板が相対的に短い短辺部と相対的に長い長辺部とを外周端に備えた矩形状をなし、
前記剥離起点部形成工程では、前記短辺部に沿って前記両基板を部分的に剥離させた前記剥離起点部を形成することを特徴とする請求項１〜７のいずれかに記載のガラス基板の製造方法。
【請求項９】
前記剥離起点部形成工程では、前記両基板の相互間に刃状物を挿入することで、前記剥離起点部の前記始点を形成することを特徴とする請求項１〜８のいずれかに記載のガラス基板の製造方法。
【請求項１０】
前記刃状物の挿入に伴って部分的に剥離した前記両基板の相互間に対し、前記刃状物を前記両基板の相互間から引き抜く前に、シート状部材を介在させることを特徴とする請求項９に記載のガラス基板の製造方法。
【発明の詳細な説明】
【技術分野】
【０００１】
本発明はガラス基板の製造方法に関する。
【背景技術】
【０００２】
近年急速に普及しているスマートフォンやタブレット型ＰＣ等のモバイル端末は、薄型、軽量であることが求められるため、これらの端末に組み込まれるガラス基板についても薄板化の要請が高まっている。このような要請に応えるため、フィルム状に薄板化（例えば、厚みが２００μｍ以下）されたガラスフィルムが開発、製造されるに至っている。ガラスフィルムは、その厚みが極めて薄いことから、可撓性に富んだ性質を有する。【０００３】
ここで、ガラスフィルムに対して透明導電膜等を形成する処理を施すことで、当該ガラスフィルムから上記端末に組み込むためのガラス基板を製造する手法の一例としては、下記のような手法が挙げられる。【０００４】
まず、ガラスフィルムと、これを支持する支持ガラス基板とを重ね合わせて積層体を作製する積層体作製工程を実行する。この支持ガラス基板との重ね合わせにより、ガラスフィルムの可撓性に富んだ性質を一時的に排除できると共に、重ね合わせた両者間に密着力を作用させることが可能となる。そのため、後に実行する処理工程（成膜工程等）の実行時において、ガラスフィルムの撓みを回避できると共に、膜のパターニングの位置ずれ等を防止することも可能となる。【０００５】
積層体作製工程が完了すると、次いで処理工程を実行することにより、処理後のガラスフィルムがガラス基板として製造される。その後、製造したガラス基板を上記端末には不要となる支持ガラス基板から剥離させて分離させる剥離工程を実行する。この剥離工程の実行に利用することが可能な技術が特許文献１に開示されている。【０００６】
同技術を利用した剥離工程の一例では、図９に示すように、平置きにされたガラス基板１００と、これの上に重ね合わされた支持ガラス基板２００とを剥離させて分離させるにあたり、複数列の各列（図９には、列Ｒ１〜列Ｒ３の三列のみを図示）に吸着パッド３００が配置されてなる吸着パッド群４００を用いる。【０００７】
そして、吸着パッド群４００の各列に支持ガラス基板２００の上面を吸着させた状態で、各列を最前列Ｒ１側から後列側へと順番にガラス基板１００から離反する離反方向（ここでは上方向であり、図９では紙面に対して鉛直な方向）に移動させる。これにより、両基板１００，２００が剥離済の箇所（図９にて斜線を施した箇所）と未剥離の箇所との境界となる剥離境界線Ｌをガラス基板１００のコーナー部から剥離方向Ｔに進行させ、両基板１００，２００の剥離を進展させる。【０００８】
ところが、上記の例では、進行中の剥離境界線Ｌが円弧状をなすことに起因して、下記のような不具合があった。すなわち、剥離境界線Ｌと吸着パッド群４００の各列とが並列な状態にないため、吸着パッド群４００の各列を離反方向に移動させるタイミングが難しくなる。これは、列を誤ったタイミングで離反方向に移動させてしまうと、この列に属する吸着パッド３００が、支持ガラス基板２００のガラス基板１００から未剥離の箇所を無理に離反方向に引っ張ってしまうからである。例えば、図９に示す時点において、列Ｒ３を離反方向に移動させてしまうと、列Ｒ３の両端に存する吸着パッド３００が、未剥離の箇所を無理に引っ張ってしまうことになる。このような事態が生じると、未剥離の箇所の引っ張りに伴って無理な変形が生じたガラス基板１００が破損してしまう場合がある。【０００９】
そこで、上記のような不具合の発生を回避できる技術として、特許文献２に開示された技術を利用して剥離工程を実行することも考えられる。【００１０】
同技術を利用した剥離工程の一例では、図１０ａ，図１０ｂに示すように、ガラス基板１００の辺部１００ａが予め支持ガラス基板２００から部分的に剥離した剥離起点部となるように、支持ガラス基板２００に他の部位と比較して厚みが薄い薄肉部２００ａを設けておく。そして、両基板１００，２００の剥離を進展させる際には、辺部１００ａと剥離方向Ｔに進行中の剥離境界線Ｌとが並列に延びた状態を維持しつつ剥離を進展させる（図１０ｂにて斜線を施した箇所は、両基板１００，２００が剥離済の箇所）。このように剥離を進展させることで、吸着パッド群の各列を離反方向に移動させるタイミングが簡易に判別できるようになる等して、剥離が進展中のガラス基板１００に無理な変形が生じることを回避でき、その破損を防止することが可能となる。さらに、剥離起点部を形成したことで、円滑に両基板１００，２００の剥離を開始することもできる。
【先行技術文献】
【特許文献】
【００１１】
【特許文献１】特開２０１４−１４１３４４号公報
【特許文献２】特開２０１２−１３１６６４号公報
【発明の概要】
【発明が解決しようとする課題】
【００１２】
しかしながら、特許文献２に開示された技術を利用した剥離工程によっても、未だ下記のような解決すべき問題が残存している。【００１３】
支持ガラス基板２００に薄肉部２００ａを形成するには、当然ながら支持ガラス基板２００に加工を施す必要がある。そのため、多数のガラス基板１００を製造するような場合には、これらを支持するための多数の支持ガラス基板２００の各々に対して加工を施すことが必須となり、結果的にガラス基板１００の製造コストが高騰してしまうという問題がある。また、薄肉部２００ａ上でガラス基板１００が浮いた状態となっているため、ガラス基板１００上にフォトレジスト等を作製する処理を施す際に、薬液等がガラス基板１００と支持ガラス基板２００との相互間に浸入した後、固着するおそれがあり、支持ガラス基板２００からガラス基板１００の剥離を容易に開始することができないという問題もある。このような現状から、上記技術を利用した剥離工程の利点が得られ、剥離を容易に開始することができ、更にガラス基板１００の製造コストをも抑制できる製造方法の確立が期待されていた。【００１４】
上記事情に鑑みなされた本発明は、積層体を利用してガラス基板を製造する場合に、ガラス基板と支持ガラス基板との剥離を円滑に開始でき、また剥離に際してガラス基板の破損を防止でき、更に製造コストをも抑制できるガラス基板の製造方法を確立することを技術的な課題とする。
【課題を解決するための手段】
【００１５】
上記の課題を解決するために創案された本発明に係る方法は、可撓性を有するガラスフィルムと支持ガラス基板とを重ね合わせて積層体を作製する積層体作製工程と、積層体におけるガラスフィルムに対して電子デバイス材を形成する処理を施してガラス基板とする処理工程と、ガラス基板と支持ガラス基板との両基板を剥離させて分離させる剥離工程とを含んだガラス基板の製造方法であって、更に剥離工程が、両基板を部分的に剥離させた剥離起点部を形成する剥離起点部形成工程を含み、剥離起点部形成工程では、ガラス基板の外周端に備わった辺部の端部を始点として両基板を辺部に沿って順次に剥離させることで、辺部の全長に沿って両基板を部分的に剥離させた剥離起点部を形成することに特徴付けられる。【００１６】
本方法の剥離起点部形成工程では、ガラス基板の外周端に備わった辺部の端部を始点として、ガラス基板と支持ガラス基板との両基板を辺部に沿って順次に剥離させることで、辺部の全長に沿って両基板を部分的に剥離させた剥離起点部を形成する。このように両基板を容易に剥離させやすい辺部の端部を始点とし、更に辺部に沿って順次に剥離させることで、ガラス基板に無理な変形を生じさせることなく剥離起点部を形成することが可能である。そのため、当然に同工程の実行中におけるガラス基板の破損を防止できると共に、剥離起点部を形成したことにより、円滑に両基板の剥離を開始することが可能となる。また、上述のように剥離起点部形成工程を実行することで、支持ガラス基板に対して特段の加工を施すことなく剥離起点部を形成できるため、その分だけガラス基板の製造コストを抑制することも可能となる。また、処理工程を実行した後に、剥離起点部形成工程を実行して剥離起点部を形成しているため、処理工程の実行中にはガラス基板が支持ガラス基板から浮いている箇所も無く、ガラス基板と支持ガラス基板との相互間に薬液等が浸入して固着する虞も無い。さらに、剥離起点部形成工程にて両基板を辺部に沿って剥離させていることで、当該工程の実行後には、両基板が剥離済の箇所と未剥離の箇所との境界となる剥離境界線が略直線状（当該辺部と略平行な直線状）に延びた状態となる。このため、例えば、複数列の各列に吸着パッドが配置されてなる吸着パッド群を用いて両基板の剥離を進展させるような場合に、各列を剥離のために移動させるタイミングが簡易に判別できるようになる。これにより、吸着パッドが未剥離の箇所を無理に引っ張ってしまうような事態の発生を回避でき、剥離に際してガラス基板の破損を防止することが可能となる。以上のことから、本方法によれば、積層体を利用してガラス基板を製造する場合に、ガラス基板と支持ガラス基板との剥離を円滑に開始でき、また剥離に際してガラス基板の破損を防止でき、更に製造コストをも抑制できる。【００１７】
上記の方法において、更に剥離工程が、両基板が剥離済の箇所と未剥離の箇所との境界となる剥離境界線を剥離方向に進行させることで、剥離起点部を起点として両基板の剥離を進展させる剥離進展工程を含み、剥離進展工程では、辺部と剥離境界線とが並列に延びた状態を維持しつつ剥離を進展させることが好ましい。【００１８】
このようにすれば、剥離進展工程において、辺部と剥離境界線とが並列に延びた状態を維持しつつ剥離を進展させるため、剥離が進展中のガラス基板に無理な変形が生じることを回避できる。これにより、ガラス基板と支持ガラス基板との両基板を剥離させるに際し、ガラス基板の破損をより好適に防止することが可能である。【００１９】
上記の方法において、剥離起点部形成工程では、両基板の一方を吸着した状態で他方から離反する離反方向に移動可能な複数の起点形成用吸着パッドを一列に並べて配置し、複数の起点形成用吸着パッドをその並びに倣って順番に離反方向に移動させることで、剥離起点部を形成することが好ましい。【００２０】
このようにすれば、複数の起点形成用吸着パッドをその並びに倣って順番に離反方向に移動させるだけで、剥離起点部を形成することが可能であるため、効率よく剥離起点部形成工程を実行できる。また、剥離起点部形成工程の実行に際し、ガラス基板の支持ガラス基板との界面への接触を確実に回避することが可能なため、当該界面に傷が発生してガラス基板の品質が低下してしまうような事態の発生を的確に防止できる。【００２１】
上記の方法において、剥離起点部形成工程では、辺部の両端部のうちの一端のみを剥離起点部の始点とすると共に、辺部の一端側に配置した起点形成用吸着パッドから他端側に配置した起点形成用吸着パッドへと順番に離反方向に移動させることが好ましい。【００２２】
このようにすれば、辺部の両端部の各々に対して剥離起点部の始点を形成するような手間を排除できるため、更に効率よく剥離起点部形成工程を実行することが可能となる。なお、この場合には、単一方向（辺部の一端側から他端側に向かう方向）に向かってのみ剥離起点部が形成されていくことになる。【００２３】
上記の方法において、剥離進展工程では、複数の起点形成用吸着パッドに対して剥離方向の下流側にて、両基板の一方を吸着した状態で他方から離反する離反方向に移動可能な複数の剥離進展用吸着パッドを剥離方向に並べて配置し、複数の剥離進展用吸着パッドをその並びに倣って順番に離反方向に移動させることで、両基板の剥離を進展させることが好ましい。【００２４】
このようにすれば、効率よく剥離進展工程を実行できる。また、剥離進展工程の実行に際し、ガラス基板の支持ガラス基板との界面に傷が発生してガラス基板の品質が低下してしまうような事態の発生を的確に防止することが可能である。【００２５】
上記の方法において、起点形成用吸着パッドにおける吸着部の面積を、剥離進展用吸着パッドにおける吸着部の面積よりも小さくすることが好ましい。【００２６】
剥離進展工程の実行中と比較して、剥離起点部形成工程の実行中にはガラス基板、或いは、支持ガラス基板に特異な変形が生じやすい。このことに起因して、起点形成用吸着パッドにおける吸着部の面積が大きくなるほど、当該パッドの離反方向への移動に負荷が掛かり、当該パッドを移動させ難くなって、結果として剥離起点部を迅速に形成することが困難になり得る。しかしながら、起点形成用吸着パッドにおける吸着部の面積を、剥離進展用吸着パッドにおける吸着部の面積よりも小さくしておけば、小さくした分だけ起点形成用吸着パッドを離反方向へ移動させる際の負荷を低減でき、安定して剥離起点部を迅速に形成することが可能となる。【００２７】
上記の方法において、剥離進展用吸着パッドとして、両基板の一方における辺部に沿う方向の略全幅を吸着可能な単一の吸着パッドを用いることが好ましい。ここで、「略全幅」とは、全幅の長さを基準として９０％以上の長さの幅を意味する。【００２８】
このようにすれば、各剥離進展用吸着パッドにより、両基板の一方（両基板のうちの剥離進展用吸着パッドに吸着される側の基板）における辺部に沿う方向の全幅が同時に離反方向に引っ張られることになる。このことに起因して、辺部と剥離境界線とが並列に延びた状態を容易に維持できるようになり、ひいては、各剥離進展用吸着パッドを離反方向に移動させるタイミングを簡易に判別することが可能となる。その結果、両基板が未剥離の箇所を無理に離反方向に引っ張ってしまうような事態の発生を的確に回避でき、ガラス基板の破損をより確実に防止できる。【００２９】
上記の方法において、ガラス基板が相対的に短い短辺部と相対的に長い長辺部とを外周端に備えた矩形状をなし、剥離起点部形成工程では、短辺部に沿って両基板を部分的に剥離させた剥離起点部を形成することが好ましい。【００３０】
このようにすれば、ガラス基板の製造効率を向上させることが可能となる。詳述すると、（１）本方法のように、短辺部に沿って剥離起点部を形成した後、長辺部に沿う方向に剥離境界線を進行させた場合と、（２）本方法とは異なり、長辺部に沿って剥離起点部を形成した後、短辺部に沿う方向に剥離境界線を進行させた場合とを比較すると、（１）の方が剥離する距離が短い短辺に剥離起点部を設けて長辺に沿う方向に剥離するため、所要時間を短縮できる。従って、本方法によれば、ガラス基板の製造効率が向上する。【００３１】
上記の方法において、剥離起点部形成工程では、両基板の相互間に刃状物を挿入することで、剥離起点部の始点を形成することが好ましい。【００３２】
このようにすれば、迅速に剥離起点部の始点を形成することが可能となる。さらに、始点の形成時だけ両基板の相互間に刃状物を挿入すればよいため、刃状物の挿入によってガラス基板の支持ガラス基板との界面が傷付くような虞も的確に排除できる。【００３３】
上記の方法において、刃状物の挿入に伴って部分的に剥離した両基板の相互間に対し、刃状物を両基板の相互間から引き抜く前に、シート状部材を介在させることが好ましい。【００３４】
このようにすれば、刃状物を引き抜く前にシート状部材を介在させることで、刃状物の挿入に伴って一旦は両基板が剥離した箇所が、再び接触して密着してしまうような虞を確実に排除できる。
【発明の効果】
【００３５】
本発明によれば、積層体を利用してガラス基板を製造する場合に、ガラス基板と支持ガラス基板との剥離を円滑に開始でき、また剥離に際してガラス基板の破損を防止でき、更に製造コストをも抑制できる。
【図面の簡単な説明】
【００３６】
【図１ａ】本発明の実施形態に係るガラス基板の製造方法における剥離起点部形成工程を示す平面図である。
【図１ｂ】本発明の実施形態に係るガラス基板の製造方法における剥離起点部形成工程を示す側面図である。
【図２ａ】本発明の実施形態に係るガラス基板の製造方法における剥離起点部形成工程を示す平面図である。
【図２ｂ】本発明の実施形態に係るガラス基板の製造方法における剥離起点部形成工程を示す側面図である。
【図３ａ】本発明の実施形態に係るガラス基板の製造方法における剥離起点部形成工程を示す平面図である。
【図３ｂ】本発明の実施形態に係るガラス基板の製造方法における剥離起点部形成工程を示す側面図である。
【図４ａ】本発明の実施形態に係るガラス基板の製造方法における剥離起点部形成工程を示す平面図である。
【図４ｂ】本発明の実施形態に係るガラス基板の製造方法における剥離起点部形成工程を示す側面図である。
【図５ａ】本発明の実施形態に係るガラス基板の製造方法における剥離起点部形成工程を示す平面図である。
【図５ｂ】本発明の実施形態に係るガラス基板の製造方法における剥離起点部形成工程を示す正面図である。
【図６ａ】本発明の実施形態に係るガラス基板の製造方法における剥離起点部形成工程を示す平面図である。
【図６ｂ】本発明の実施形態に係るガラス基板の製造方法における剥離起点部形成工程を示す正面図である。
【図７ａ】本発明の実施形態に係るガラス基板の製造方法における剥離進展工程を示す平面図である。
【図７ｂ】本発明の実施形態に係るガラス基板の製造方法における剥離進展工程を示す側面図である。
【図８ａ】本発明の実施形態に係るガラス基板の製造方法における剥離進展工程を示す平面図である。
【図８ｂ】本発明の実施形態に係るガラス基板の製造方法における剥離進展工程を示す側面図である。
【図９】従来のガラス基板の製造方法における剥離工程を示す平面図である。
【図１０ａ】従来のガラス基板の製造方法における剥離工程を示す側面図である。
【図１０ｂ】従来のガラス基板の製造方法における剥離工程を示す平面図である。
【発明を実施するための形態】
【００３７】
以下、本発明の実施形態に係るガラス基板の製造方法について、添付の図面を参照しながら説明する。
【００３８】
本実施形態に係るガラス基板の製造方法は、可撓性を有するガラスフィルムと支持ガラス基板とを重ね合わせて積層体を作製する積層体作製工程と、積層体におけるガラスフィルムに対して電子デバイス材としての透明導電膜を形成する処理を施してガラス基板とする処理工程と、ガラス基板と支持ガラス基板との両基板を剥離させて分離させる剥離工程とを含んでいる。
【００３９】
本実施形態では、ガラスフィルム（処理工程の実行後にガラス基板となる）と支持ガラス基板とが共に矩形状であり、支持ガラス基板はガラスフィルムに対して一回り大きいサイズを有する。また、ガラスフィルムと支持ガラス基板との両者は、共に相対的に短い短辺部と相対的に長い長辺部とを外周端に備えている。なお、ガラスフィルムの厚みは、例えば２００μｍ以下であり、支持ガラス基板の厚みは、例えば５００μｍである。
【００４０】
［積層体作製工程］
まず、積層体作製工程を実行する。
【００４１】
積層体作製工程では、ガラスフィルムの外周端の全周から支持ガラス基板の外周端を食み出させるようにして、両者を重ね合わせて積層体を作製する。この積層体の作製に伴って両者間には密着力が作用した状態となる。以上により、積層体作製工程が完了する。
【００４２】
ここで、本実施形態では、ガラスフィルムと支持ガラス基板との両者を直接に重ね合わせて積層体を作製しているが、本実施形態の変形例として、成膜された支持ガラス基板を用いて、膜を介して両者を重ね合わせて積層体を作製してもよく、また、樹脂層が形成された支持ガラス基板を用いて、樹脂層を介して両者を重ね合わせて積層体としてもよい。
【００４３】
［処理工程］
積層体作製工程が完了すると、次に処理工程を実行する。
【００４４】
処理工程では、公知の方法（例えば、真空蒸着法、スパッタリング法等）を利用して支持ガラス基板と重ね合わされたガラスフィルムに対して透明導電膜（例えば、ＩＴＯ膜）の成膜を行う。その後、公知の方法（例えば、エッチング等）を利用して膜のパターニングを行う。これにより、処理後のガラスフィルムがガラス基板として製造される。以上により、処理工程が完了する。
【００４５】
ここで、本実施形態では、電子デバイス材として透明導電膜をガラスフィルムに対して形成しているが、これに限定されるものではない。
【００４６】
［剥離工程］
処理工程が完了すると、次に剥離工程を実行する。
【００４７】
剥離工程は、図１ａ〜図６ｂに示す、積層体１を構成するガラス基板２と支持ガラス基板３との両基板２，３を部分的に剥離させた剥離起点部４を形成する剥離起点部形成工程と、図７ａ〜図８ｂに示す、両基板２，３が剥離済の箇所と未剥離の箇所との境界となる剥離境界線Ｌを剥離方向Ｔに進行させることで、剥離起点部４を起点として両基板２，３の剥離を進展させる剥離進展工程とを含んでいる。
【００４８】
ここで、以下の説明では、ガラス基板２の長辺部２ｘに沿う方向をＸ方向と表記し、短辺部２ｙに沿う方向をＹ方向と表記し、ガラス基板２の厚み方向をＺ方向と表記する。さらに、本実施形態を説明するための各図において、斜線を施して示した箇所は、ガラス基板２と支持ガラス基板３との両基板２，３が剥離済の箇所を表している。
【００４９】
＜剥離起点部形成工程＞
図１ａ〜図６ｂに示すように、剥離起点部形成工程では、ガラス基板２の外周端に備わった短辺部２ｙの端部２ｙａを始点として、両基板２，３を短辺部２ｙに沿って端部２ｙａ側から順次に剥離させることで、短辺部２ｙの全長に沿って両基板２，３を部分的に剥離させた剥離起点部４を形成する。
【００５０】
ここで、本実施形態では、ガラス基板２の短辺部２ｙに沿って剥離起点部４を形成しているが、これに限定されるものではない。本実施形態の変形例として、ガラス基板２の長辺部２ｘに沿って剥離起点部４を形成してもよい。
【００５１】
剥離起点部形成工程の実行に際しては、まず、図１ａ，図１ｂに示すように、ガラス基板２と支持ガラス基板３との相互間（界面）に対し、方向Ｄ１に沿って刃状物としてのナイフ５を挿入する。これにより、ガラス基板２のコーナー部側から内側に向かって剥離境界線Ｌが進行し、これに伴って短辺部２ｙの端部２ｙａが支持ガラス基板３から局所的に剥離し、剥離起点部４の始点が形成される。
【００５２】
なお、後に短辺部２ｙの端部２ｙａを始点として、両基板２，３を短辺部２ｙに沿って端部２ｙａ側から順次に剥離させる際には、後に詳述する起点形成用吸着パッド６ａが、剥離起点部４の始点を吸着した状態でＺ方向に引っ張ることになる（図４ａ〜図５ｂを参照）。このとき、起点形成用吸着パッド６ａが剥離した状態にある剥離起点部４の始点のみでなく、未剥離の箇所をも一緒に引っ張ってしまうと、ガラス基板２が破損してしまう虞が生じる。そのため、剥離起点部４の始点の形成時において、剥離境界線Ｌを後に起点形成用吸着パッド６ａが吸着する予定の領域よりもガラス基板２の内側まで進行させておく。
【００５３】
ここで、本実施形態においては、ナイフ５を用いて剥離起点部４の始点を形成しているが、この限りではない。本実施形態の変形例として、支持ガラス基板３のコーナー部をガラス基板２のコーナー部から離反させるように押し下げる（湾曲させる）ことで、剥離起点部４の始点を形成してもよい。本変形例では、支持ガラス基板３のコーナー部を押し下げるにつれて、これと密着したガラス基板２のコーナー部の湾曲が漸次に大きくなっていく。加えて、湾曲が大きくなるのに伴って、ガラス基板２のコーナー部に働く復元力が次第に大きくなっていく。そして、復元力が密着力よりも大きくなると、両基板２，３が局所的に剥離し、剥離起点部４の始点が形成される。なお、本変形例は、上記復元力について、両基板２，３を剥離させ得るだけの大きさを確保することを目的として、ガラス基板２（元となるガラスフィルム）の厚みが５０μｍ以上である場合に適用することが好ましい。
【００５４】
また、本実施形態の別の変形例として、支持ガラス基板３が成膜されている場合に、ガラス基板２のコーナー部と支持ガラス基板３のコーナー部との相互間に介在した膜をレーザーの照射により除去することで、両基板２，３を局所的に剥離させ、剥離起点部４の始点を形成してもよい。また、本実施形態の更に別の変形例として、エッチング液（例えば、フッ化水素酸等）を用いて、ガラス基板２のコーナー部と支持ガラス基板３のコーナー部との界面周辺を溶かすことで、両基板２，３を局所的に剥離させ、剥離起点部４の始点を形成してもよい。
【００５５】
剥離起点部４の始点の形成が完了すると、次に、図２ａ，図２ｂに示すように、ナイフ５の挿入に伴って部分的に剥離した両基板２，３の相互間に対して、シート状部材としてのフィルムシート７を介在させる。これにより、部分的に剥離した両基板２，３の再密着を防止する。この作業は、両基板２，３の相互間に挿入されたナイフ５の下面に沿わせてフィルムシート７を挿入した後で、方向Ｄ２に沿ってナイフ５を両基板２，３の相互間から引き抜くことで完了する。これにより、ナイフ５に換わりフィルムシート７が両基板２，３の相互間に介在した状態となる。なお、フィルムシート７としては、樹脂シート（例えばテフロンシート（登録商標））等を用いることが可能である。
【００５６】
ここで、本実施形態では、フィルムシート７を両基板２，３の相互間に介在させることで両基板２，３の再密着を防止しているが、これに限定されるものではない。本実施形態の変形例として、部分的に剥離した両基板２，３の相互間に対し、液体（例えば油）やミストを供給することで再密着を防止してもよい。
【００５７】
両基板２，３の相互間にフィルムシート７を介在させ終えると、次に、図３ａ，図３ｂに示すように、積層体１の上下を反転させた後、積層体１を保持テーブル８の上に載置して固定する。なお、保持テーブル８は積層体１を固定するための機構（図示省略）を有しており、この機構の一例としては、保持テーブル８の支持面（積層体１が載置される面）に設けられた多数の吸着孔と、これら多数の孔と接続された真空ポンプとで構成される機構が挙げられる。
【００５８】
積層体１の保持テーブル８への固定が完了すると、図４ａ，図４ｂに示すように、Ｙ方向に沿って一列に並べられた複数（ここでは、五つ）の起点形成用吸着パッド６により、支持ガラス基板３におけるガラス基板２の短辺部２ｙと重なった部位（ここでは、支持ガラス基板３の短辺部）の吸着を開始する。複数の起点形成用吸着パッド６の各々は、円形の吸着部（支持ガラス基板３と当接する部位）を有すると共に、支持ガラス基板３を吸着した状態でガラス基板２から離反するＺ方向に移動（上昇）が可能となっている。各起点形成用吸着パッド６にはエジェクターが内蔵されており、吸着部が支持ガラス基板３に当接した状態の各起点形成用吸着パッド６に対し、上方（吸着部とは反対側）から圧縮ガスを導入すれば、各起点形成用吸着パッド６が支持ガラス基板３を吸着することが可能となっている。
【００５９】
なお、図４ａ，図４ｂでの図示は省略しているが、複数の起点形成用吸着パッド６に対して剥離方向Ｔ（Ｘ方向）の下流側には、後に実行する剥離進展工程に用いる複数の剥離進展用吸着パッド９が剥離方向Ｔに並べて配置されている（図７ａ〜図８ｂを参照）。
【００６０】
ここで、隣り合う起点形成用吸着パッド６同士のＹ方向に沿った相互間の間隔Ｓ１は、０ｍｍ〜３０ｍｍの範囲内とすることが好ましい。また、各起点形成用吸着パッド６の吸着部の径Ｄは、２０ｍｍ〜８０ｍｍの範囲内とすることが好ましく、２０ｍｍ〜４０ｍｍの範囲内とすることがより好ましい。各起点形成用吸着パッド６における吸着部の面積（ここでは、πＤ2／４に等しい）は、剥離進展用吸着パッド９における吸着部の面積よりも小さくなっている。なお、本実施形態の変形例として、円形の吸着部を有する起点形成用吸着パッド６に代えて、矩形（正方形等）の吸着部を有する起点形成用吸着パッド６を用いてもよい。上述の吸着パッド（起点形成用吸着パッド６及び剥離進展用吸着パッド９）の吸着部の径Ｄや吸着部の面積は、吸着対象物（支持ガラス基板３）に接触していない状態の径や面積とする。
【００６１】
次に、図５ａ，図５ｂに示すように、複数の起点形成用吸着パッド６をその並びに倣って、Ｙ方向の上流側（短辺部２ｙの端部２ｙａ側）に配置した起点形成用吸着パッド６から下流側（短辺部２ｙの端部２ｙｂ側）に配置した起点形成用吸着パッド６へと順番（６ａ→６ｂ→６ｃ→６ｄ→６ｅの順番）に、Ｚ方向に移動させる。これにより、各起点形成用吸着パッド６が順番に支持ガラス基板３をＺ方向に引っ張ることで剥離境界線ＬがＹ方向に進行し、これに伴って、短辺部２ｙの端部２ｙａを始点として両基板２，３が剥離済の箇所が拡大していく。そして、剥離境界線Ｌが短辺部２ｙの端部２ｙｂまで到達すると、図６ａ，図６ｂに示すように、短辺部２ｙの全長に沿って両基板２，３が部分的に剥離した剥離起点部４が形成される。以上により、剥離起点部形成工程が完了する。
【００６２】
ここで、剥離起点部４の形成に際して、各起点形成用吸着パッド６をＺ方向に移動させる距離は、２ｍｍ〜１０ｍｍの範囲内とすることが好ましく、３ｍｍ〜５ｍｍの範囲内とすることがより好ましい。さらに、各起点形成用吸着パッド６をＺ方向に移動させる速度は、０．０１ｍｍ／ｓ〜１ｍｍ／ｓの範囲内とすることが好ましく、０．０５ｍｍ／ｓ〜０．５ｍｍ／ｓの範囲内とすることがより好ましい。
【００６３】
なお、本実施形態では、短辺部２ｙの両端部２ｙａ，２ｙｂのうちの端部２ｙａのみを剥離起点部４の始点とすると共に、短辺部２ｙの端部２ｙａ側から端部２ｙｂ側に向かってのみ両基板２，３が剥離済の箇所を拡大させているが、この限りではない。本実施形態の変形例として、短辺部２ｙの両端部２ｙａ，２ｙｂのそれぞれを剥離起点部４の始点とすると共に、端部２ｙａと端部２ｙｂとのそれぞれから両者の中間地点に向けて両基板２，３が剥離済みの箇所を拡大させてもよい。本変形例では、複数の起点形成用吸着パッド６がなす列の両端に配置した起点形成用吸着パッド６から内側に配置した起点形成用吸着パッド６へと順番（６ａ→６ｂ→６ｃおよび６ｅ→６ｄ→６ｃの順番）にＺ方向に移動させる。また、別の変形例として、複数の起点形成用吸着パッド６を、端部２ｙｂを剥離起点部４の始点として６ｅ→６ｄ→６ｃ→６ｂ→６ａの順番でＺ方向に移動させてもよい。更に別の変形例として、複数の起点形成用吸着パッド６を、端部２ｙａを剥離起点部４の始点として６ａ→６ｂ→６ｃ→６ｅ→６ｄの順番や、端部２ｙｂを剥離起点部４の始点として６ｅ→６ｄ→６ｃ→６ａ→６ｂの順番でＺ方向に移動させてもよい。
【００６４】
また、本実施形態では、複数の起点形成用吸着パッド６を用いて、両基板２，３が剥離済の箇所を拡大させているが、この限りではない。本実施形態の変形例として、樹脂シート（例えばテフロンシート（登録商標））を両基板２，３の界面に沿って推し進めることで、両基板２，３が剥離済の箇所を拡大させてもよい。また、本実施形態の別の変形例として、移動方向の後方に樹脂シートを連結したナイフを両基板２，３の界面に沿って移動させることで、両基板２，３が剥離済の箇所を拡大させてもよい。
【００６５】
＜剥離進展工程＞
剥離起点部形成工程が完了すると、次に剥離進展工程を実行する。図７ａ〜図８ｂに示すように、剥離進展工程では、短辺部２ｙと剥離境界線Ｌとが並列に延びた状態を維持しつつ両基板２，３の剥離を進展させる。
【００６６】
剥離進展工程の実行に際しては、図７ａ，図７ｂに示すように、支持ガラス基板３を吸着した状態でガラス基板２から離反するＺ方向に移動が可能な複数の剥離進展用吸着パッド９を、その並びに倣ってＸ方向の上流側に配置した剥離進展用吸着パッド９から下流側に配置した剥離進展用吸着パッド９へと順番に、Ｚ方向に移動させる。これにより、各剥離進展用吸着パッド９が順番に支持ガラス基板３をＺ方向に引っ張ることで剥離境界線Ｌが剥離方向Ｔ（Ｘ方向）に進行し、これに伴って、剥離起点部４を起点として両基板２，３が剥離済の箇所が拡大していく。そして、剥離境界線ＬがＸ方向の下流側に位置した短辺部２ｙまで到達すると、図８ａ，図８ｂに示すように、両基板２，３が完全に剥離されて分離した状態となる。以上により、剥離進展工程が完了する。
【００６７】
複数の剥離進展用吸着パッド９の各々は、Ｙ方向に長尺な矩形の吸着部（支持ガラス基板３と当接する部位）を有すると共に、支持ガラス基板３におけるＹ方向に沿った略全幅を吸着することが可能な単一の吸着パッドである。
【００６８】
ここで、起点形成用吸着パッド６と剥離進展用吸着パッド９とのＸ方向に沿った相互間の間隔、及び、隣り合う剥離進展用吸着パッド９同士のＸ方向に沿った相互間の間隔Ｓ２は、いずれも０ｍｍ〜１００ｍｍの範囲内とすることが好ましい。また、各剥離進展用吸着パッド９の吸着部のＸ方向に沿った幅Ｗは、２０ｍｍ〜８０ｍｍの範囲内とすることが好ましく、２０ｍｍ〜４０ｍｍの範囲内とすることがより好ましい。なお、剥離進展工程の実行に際して、各剥離進展用吸着パッド９をＺ方向に移動させる距離や速度は、剥離起点部４の形成に際して、各起点形成用吸着パッド６をＺ方向に移動させる距離や速度と同一の条件とすることが好ましい。
【００６９】
なお、本実施形態では、剥離進展用吸着パッド９として、Ｙ方向に長尺な単一の吸着パッドを用いているが、この限りではない。本実施形態の変形例として、Ｙ方向に沿って一列に並べられた複数の吸着パッドを用いてもよい。この場合、上述の起点形成用吸着パッド６と同様、エジェクター方式の吸着パッドを用いてもよい。この場合であったとしても、起点形成用吸着パッド６の吸着部の面積が、剥離進展用吸着パッド９の吸着部の面積よりも小さくするのが好ましい。具体的には、起点形成用吸着パッド６の吸着部の径Ｄが１５ｍｍ〜２５ｍｍであることが好ましく、剥離進展用吸着パッド９の吸着部の径が３０ｍｍ〜５０ｍｍであることが好ましい。吸着パッド（起点形成用吸着パッド６及び剥離進展用吸着パッド９）の吸着部の径Ｄや吸着部の面積は、吸着対象物（支持ガラス基板３）に接触していない状態の径や面積とする。
【００７０】
また、本実施形態では、複数の剥離進展用吸着パッド９を用いて剥離進展工程を実行しているが、この限りではない。本実施形態の変形例として、樹脂シート（例えばテフロンシート（登録商標））を両基板２，３の界面に沿って推し進めることで、剥離進展工程を実行してもよい。
【００７１】
以上のように剥離進展工程が完了することで、剥離起点部形成工程と剥離進展工程とで構成される剥離工程も完了する。そして、剥離工程が完了することで、本実施形態に係るガラス基板の製造方法の全工程が完了する。
【００７２】
ここで、本発明に係るガラス基板の製造方法は、上記の実施形態で説明した態様に限定されるものではない。例えば、上記の実施形態では、ガラス基板（元となるガラスフィルム）が矩形状であるが、この限りではなく、外周端に辺部が備わった形状でありさえすれば、ガラス基板が矩形状でない場合であっても、本発明を適用することが可能である。一例としては、ガラス基板は多角形（五角形、六角形等）や台形等であってもよい。
【００７３】
また、上記の実施形態では、起点形成用吸着パッドおよび剥離進展用吸着パッドが、ガラス基板と支持ガラス基板とのうち、支持ガラス基板を吸着する態様となっているが、この限りではなく、ガラス基板を吸着する態様としてもよい。
【符号の説明】
【００７４】
１          積層体
２          ガラス基板
２ｘ        長辺部
２ｙ        短辺部
２ｙａ      端部
２ｙｂ      端部
３          支持ガラス基板
４          剥離起点部
５          ナイフ
６          起点形成用吸着パッド
６ａ〜６ｅ  起点形成用吸着パッド
７          フィルムシート
９          剥離進展用吸着パッド
Ｌ          剥離境界線
Ｔ          剥離方向
【図１ａ】
2019059057.tif 000003
【図１ｂ】
2019059057.tif 000004
【図２ａ】
2019059057.tif 000005
【図２ｂ】
2019059057.tif 000006
【図３ａ】
2019059057.tif 000007
【図３ｂ】
2019059057.tif 000008
【図４ａ】
2019059057.tif 000009
【図４ｂ】
2019059057.tif 000010
【図５ａ】
2019059057.tif 000011
【図５ｂ】
2019059057.tif 000012
【図６ａ】
2019059057.tif 000013
【図６ｂ】
2019059057.tif 000014
【図７ａ】
2019059057.tif 000015
【図７ｂ】
2019059057.tif 000016
【図８ａ】
2019059057.tif 000017
【図８ｂ】
2019059057.tif 000018
【図９】
2019059057.tif 000019
【図１０ａ】
2019059057.tif 000020
【図１０ｂ】
2019059057.tif 000021
【国際調査報告】
2019059057.tif 000022
2019059057.tif 000023
2019059057.tif 000024
2019059057.tif 000025